(57)【要約】【課題】本発明は、カブレの発生が著しく軽減され、且つ、皮膚刺激の少ない外用貼付剤であって、しかも皮膚への付着性が充分に維持された貼付剤を提供することを目的とする。【解決手段】本発明は、粘着基剤中にショ糖脂肪酸エステルを含有させてなることを特徴とする貼付剤に関する。本発明は、皮膚への付着性を充分に維持しつつ、貼付時及び剥離時の皮膚への応力の抑制等の物理的作用の排除して、カブレの発生を大幅に軽減すると共に皮膚刺激を極力抑えた、従来の外用貼付剤では考えられなかった理想的な低刺激性の外用貼付剤を提供するものである。【選択図】なし【特許請求の範囲】
【請求項１】
粘着基剤中にショ糖脂肪酸エステルを含有させてなることを特徴とする貼付剤。
【請求項２】
支持体上に粘着基剤を直接又は間接的に展延塗布してなる請求項１に記載の貼付剤。
【請求項３】
ショ糖脂肪酸エステルがショ糖ベヘニン酸エステル、ショ糖ステアリン酸エステル、ショ糖パルミチン酸エステル、ショ糖ミリスチン酸エステル、ショ糖ラウリン酸エステル、ショ糖エルカ酸エステル、ショ糖オレイン酸エステルから選択される１種又は２種以上である、請求項１又は２記載の貼付剤。
【請求項４】
粘着基剤がゴム系基剤である請求項１〜３の何れかに記載の貼付剤。
【請求項５】
ゴム系基剤が、スチレン−イソプレン−スチレン共重合体、ポリイソブチレン及びポリイソプレンから選ばれる１種以上である請求項４に記載の貼付剤。
【請求項６】
ゴム系基剤が、更にポリブテンを含有するものである請求項５記載の貼付剤。
【請求項７】
粘着基剤が水溶性高分子である請求項１〜３の何れかに記載の貼付剤。
【発明の詳細な説明】
【技術分野】
【０００１】
本発明は、カブレの発生が著しく軽減され、且つ、皮膚刺激の少ない外用貼付剤に関するものである。
【背景技術】
【０００２】
従来、外用貼付剤としては粘着性高分子に薬物を含有させ柔軟性のある布、不織布、もしくは各種プラスチックフィルムなどの支持体上に直接、或いは間接的に展延した製剤として、プラスター剤、パップ剤、テープ剤等がある。また、薬物を含有しない貼付剤として、サージカルテープ、絆創膏、テーピング等が用いられてきた。
【０００３】
これらの外用貼付剤は、その使用にあたり貼付時の皮膚への応力の発生、剥離時の皮膚又は／及び毛の引っ張り等の物理的作用、原料に含まれる刺激成分による化学的作用、長時間貼付によるムレ、発汗等の生理的作用による発赤、カブレ等の副作用の発現が問題とされていた。その主たる原因としては、従来の外用貼付剤では貼付時の皮膚への応力の発生、剥離時の皮膚又は／及び毛の引っ張り等が皮膚表面の組織破壊を引き起こしていることが挙げられる。
【０００４】
一方、これらの問題を解決する手段として種々の試みがなされている。例えば、特許文献１には膏体に通気孔をあける方法が開示されている。また、特許文献２、特許文献３、及び特許文献４等にはカブレ防止あるいは皮膚刺激低減のための薬物配合が示されている。  特許文献５には基剤に特殊な処理をほどこし、皮膚刺激を低減させる方法が開示されている。また、特許文献６には吸水性高分子を添加し、ムレ、発汗等によるカブレの生理的因子の排除、及び剥離時の毛の引っ張り等によるカブレの物理的因子の排除が示されている。しかし、何れの場合においても実用性に問題（例えば、配合することで、付着性が悪くなる等）があったり、製造工程が複雑であったり、また、その効果も不充分なものである。種々の方法が試みられているにもかかわらず、実用的にはほど遠く、結局未だカブレのない理想的な外用貼付剤は出現していないのが現状である。
【０００５】
一方、ショ糖脂肪酸エステルは、従来より、食感の改良、ゼリー強度の付与、離水防止、油脂の分離防止、変性防止、混和性の改良、及び結晶析出防止等の効果を出すため、食品中に多く配合されている。また、乳化剤や発泡剤として、さらに、皮膚上での薄膜の形成による水分バランスの保持等の効果を期待して、化粧品に配合して使用されている。また、医薬品においても経口固形製剤の製造工程での滑沢効果を期待して使用されている。しかしカブレを防止する目的で外用貼付剤に配合された例はない。
【０００６】
【特許文献１】特公昭５８−５２２５１号公報
【特許文献２】特開昭５８−４７２１号公報
【特許文献３】特開昭６０−５６９１１号公報
【特許文献４】特開昭６０−２３３１２号公報
【特許文献５】特公昭５９−１９５２８号公報
【特許文献６】日本国特許２６３２８３８号
【発明の開示】
【発明が解決しようとする課題】
【０００７】
本発明は、上記した如き現状に鑑みなされたもので、カブレの発生が著しく軽減され、且つ、皮膚刺激の少ない外用貼付剤であって、しかも皮膚への付着性が充分に維持された貼付剤を提供することを目的とする。
【課題を解決するための手段】
【０００８】
本発明者らは、上記課題を解決すべく、貼付剤における貼付時並びに剥離時の皮膚への応力発生に着目し、鋭意研究を重ねた結果、ショ糖脂肪酸エステルを配合することにより、該目的を達成し得ることを見出し本発明を完成するに到った。
【０００９】
即ち、本発明は、粘着基剤中にショ糖脂肪酸エステルを含有させてなることを特徴とする貼付剤に関する。
【発明の効果】
【００１０】
本発明は、皮膚への付着性を充分に維持しつつ、貼付時及び剥離時の皮膚への応力の抑制等の物理的作用を排除して、カブレの発生を大幅に軽減すると共に皮膚刺激を極力抑えた、従来の外用貼付剤では考えられなかった理想的な低刺激性の外用貼付剤を提供するものである点に顕著な効果を奏するものである。
【発明を実施するための最良の形態】
【００１１】
本発明の貼付剤は、例えば、支持体上に粘着基剤を直接又は間接的に展延塗布してなる外用貼付剤である。
【００１２】
本発明は、カブレの発生を軽減し、且つ皮膚刺激を少なくする目的で、外用貼付剤の粘着基剤中にショ糖脂肪酸エステルを含有させる点に特徴を有するものである。
詳細には、ショ糖脂肪酸エステルを必須成分として配合し、皮膚への応力の発生を抑制させる事により、従来この種目的に使用されていた吸水性高分子等を配合することでは解決できなかった問題、即ち、カブレ等の副作用が著しく軽減される。
一般に、貼付時及び剥離時の応力を抑制すると付着性が悪くなり、皮膚上からの脱落を起こしてしまう。それ故、これまで貼付時及び剥離時の応力を抑制するものは配合する事ができないと考えられていた。
しかしながら、本発明者らは、意外にもショ糖脂肪酸エステルは少ない配合量で、充分に付着性を維持し、カブレ防止効果があることを見出したのである。つまり、後述する特定の配合量において、より好ましく付着性を維持した上に、貼付時及び剥離時の皮膚への応力の発生等の物理的作用をも軽減させたのである。
【００１３】
本発明の貼付剤において、粘着基剤に配合されるショ糖脂肪酸エステルとしては、ショ糖と脂肪酸のモノエステル体又はジエステル体が挙げられ、カブレを防止することができるものであれば特に限定はされないが、具体例を挙げれば、例えば、ショ糖ベヘニン酸エステル、ショ糖ステアリン酸エステル、ショ糖パルミチン酸エステル、ショ糖ミリスチン酸エステル、ショ糖ラウリン酸エステル、ショ糖エルカ酸エステル、ショ糖オレイン酸エステル等が挙げられる。これらショ糖脂肪酸エステル類は、それぞれ単独で用いても良いし、また、２種以上適宜組み合わせて用いても良い。特に好ましいショ糖脂肪酸エステルとしては、ショ糖ステアリン酸エステルが挙げられる。
具体的な商品名としては、三菱化学フーズ株式会社のリョートシュガーエステル、サーフホープＪ、サーフホープＳＥ  ＰＨＡＲＭＡや第一製薬工業株式会社のＤＫエステル等が挙げられ、脂肪酸の種類や、ＨＬＢに応じて適宜選択され使用される。
【００１４】
本発明の貼付剤における必須成分であるショ糖脂肪酸エステルの配合量は、粘着基剤中、通常０．０１〜２０重量％、好ましくは０．１〜５．０重量％である。０．０１％未満では、充分な応力の抑制等の効果が期待できず、カブレが発生する。
一方２０％以上では、応力の抑制等の効果は充分であるが、膏体の凝集力の低下及び粘着力の低下が大きく、剥がれやすくなってしまう。
【００１５】
本発明で用いられる粘着基剤の種類は特に限定されるものではなく。例えば、所謂ゴム系基剤でも水溶性高分子基剤でも良い。なお、水溶性高分子を粘着基剤とする本発明の貼付剤においては、通常、水、水溶性高分子及びショ糖脂肪酸エステルを粘着基剤中に含有させる。
【００１６】
本発明で用いられる粘着基剤の粘着成分としては、特に限定されるものではないが、例えば、シリコーン系、スチレン−イソプレン−スチレン系、スチレン−ブタジエン系、アクリル系、ビニルエーテル系、天然ゴム系、ポリイソプレン系、ウレタン系、ポリイソブチレン系、アクリル酸系重合体等の高分子物質が挙げられる。これらの高分子物質が膏体中に含有される好ましい量は、１０〜９０重量％であるが、その中でも天然ゴム、ポリイソプレン系、スチレン−イソプレン−スチレン系、ポリイソブチレン等、所謂ジエン系のゴムの場合は２０〜５０重量％が特に好ましい。具体的には、例えば、スチレン−イソプレン−スチレン共重合体、ポリイソブチレン及び／又はポリイソプレンを含有する基剤を用い、その基剤中にショ糖脂肪酸エステルを配合することにより本発明の貼付剤の効果が顕著に発揮される。
また、スチレン−イソプレン−スチレン共重合体、ポリイソブチレン及び／又はポリイソプレンを含有する基剤に更にポリブテンを含有させることにより、本発明の貼付剤は、貼付中剥離することなく使用可能となる。
なお、アクリル酸系重合体等の所謂水溶性高分子の場合は１０〜５０重量％が特に好ましい。
【００１７】
本発明で用いられる粘着基剤には、更に、従来から用いられている粘着付与剤、例えばロジン系樹脂〔エステルガム（荒川化学）、ハリエスター（播磨化成）、ハリタック（播磨化成）〕、テルペン系樹脂〔ＹＳ  レジン（安原油脂）、ピコライト（ハーキュリーズ）〕、石油系樹脂〔アルコン（荒川化学）、レガレッツ（ハーキュリーズ）、エスコレッツ（エクソン）、ウイングタック（グッドイヤー）、クイントン（ゼオン）〕、フェノール系樹脂、キシレン系樹脂等が必要に応じて５０重量％以下配合されていてもよい。
但し、例えば粘着成分の高分子物質としてアクリル系基剤を使用する場合は、種類によってはそれ自体で充分に粘着性を有するので、そのような場合には粘着付与剤は使用する必要はない。その他可塑剤、充填剤、安定剤が適宜配合されていても良い。他に金属酸化物として、酸化亜鉛、酸化チタン、酸化アルミニウム、酸化マグネシウム、酸化鉄等が適宜配合されていても良い。
【００１８】
本発明の貼付剤において、粘着基剤中に含有される薬物としては、経皮吸収性薬物であれば何れの薬物でも良く、特に限定されるものではない。
例えば皮膚刺激剤及び鎮痛消炎剤としては、サリチル酸、サリチル酸メチル、サリチル酸グリコール、ｌ−メントール、カンフル（ｄ 体、ｌ 体、dl 体）、ハッカ油、チモール、ニコチン酸ベンジルエステル、トウガラシエキス、カプサイシン、ノニル酸ワニリルアミド、フェルビナク、フルフェナム酸ブチル、ピロキシカム、インドメタシン、ケトプロフェン、プラノプロフェン、フェプラゾン、フルルビプロフェン、ロキソプロフェン、アンフェナクナトリウム、オキサプロジン、エモルファゾン、チアプロフェン、フェンブフェン、プラノプロフェン、フェンチアザック、ジクロフェナクナトリウム、ジフルニサール、イブプロフェンピコノール、ベンダザック、及びスプロフェン、並びにこれらのエステル誘導体、あるいは塩酸ブプレノルフィン、ペンタゾシン、酒石酸ブトルファノール等が挙げられる。
【００１９】
抗真菌剤としては、ビホナゾール、クロトリマゾール、チオコナゾール、ミコナール、エコナゾール、イソコナゾール、スルコナゾール、オキシコナゾール、クロコナゾール、ケトコナゾール、ネチコナゾール、ラノコナゾール、オモコナゾール、イトラコナゾール、フルコナゾール、テルビナフィン、ナフチフィン、ブテナフィン、アモロルフィン、リラナフタート、ナフチオメートＮ 、トルナフタート（ナフチオメートＴ ）、トルシクラート、ウンデシレン酸、フェニル−１１ −ヨード−１０ −ウンデシノエート、サリチル酸、シッカニン、トリコマイシン、ピロールニトリン、ナイスタチン、ピマリシン、グリセオフルビン、バリオチン、アンフォテリシンＢ 、エキサラミド、シクロピロクスオラミン、ハロプロジン、ジエチルジチオカルバミン酸亜鉛、チアントール、フルシトシン、２,４,６ −トリブロムフェニルカプロン酸エステル、トリメチルセチルアンモニウムペンタクロロフェネート、イオウ、木槿皮あるいはそれらの塩等が挙げられる。
【００２０】
中枢神経作用剤（催眠鎮静剤、抗てんかん剤、精神神経用剤）としては、フルフェナジン、チオリダジン、ジアゼパム、クロルプロマジン、ニトラゼパム、エスタゾラム、トリアゾラム、ニメタゼパム、フルニトラゼパム、ハロキサゾラム、フルラゼパム、クロナゼパム、プロペリシアジン、プロクロルペラジン、アルプラゾラム、オキサゼパム、オキサゾラム、クロキサゾラム、プラゼパム、フルタゾラム、メキサゾラム、ロラゼパム、フルジアゼパム、ブロマゼパム、メタゼパム等が挙げられる。
【００２１】
利尿剤としては、ハイドロサイアザイド、ペンドロフルナサイアザイド、エチアジド、シクロペンチアジド、ヒドロクロロチアジド、ペンフルチド、メチクロチアジド、フロセミド、メトラゾン、ポリチアジド、ベンドロフルメチアジド等が挙げられる。
【００２２】
血圧降下剤としては、クロニジン、アルサーオキシロン、レシナミン、メシル酸ジヒドロエルゴトキシン、レセルピン、プラゾシン、カプトプリル、ピンドロール、マレイン酸エナラプリル等が挙げられる。
【００２３】
冠血管拡張剤としては、ニトログリセリン、ニトログリコール、イソソルバイトジナイトレート、塩酸パパベリン、ジピリダモール、エフロキサート、トリメタジン、ニコランジル、シンナリジン、ナイリドン、モルシドミンニフェジピン等が挙げられる。
【００２４】
鎮咳去痰剤としては、リン酸コディン、リン酸ジヒドロコディン、塩酸エフェドリン、塩酸クロルプレナリン、臭化水素酸フェノテロール、硫酸サルブタモール、リン酸ジメモルファン、塩酸アゼラスチン、塩酸クレンブテロール、塩酸ツロブテロール、塩酸トリメトキシノール、塩酸プロカテロール、塩酸ブロムヘキシン、トラニラスト、ヒデンズ酸チペピジン、フマル酸ケトチフェン、フマル酸フォルモテロール、リン酸ベンスプロペリン、グリチルレチン酸等が挙げられる。
【００２５】
抗ヒスタミン剤としては、塩酸ジフェンヒドラミン、塩酸トリプロリジン、塩酸イソチペンジル、塩酸プロメタジン、マレイン酸クロルフェニラミン、塩酸シプロヘプタジン、フマル酸クレマスチン、マレイン酸カルビノキサミン、マレイン酸ジメチンデン等が挙げられる。
【００２６】
不整脈用剤としては、アルプレノトール、オクスプレノロール、ブクモロール、ブプラノロール、ピンドロール、インデノロール、カルテオロール、ブフェトロール、プロプラノロール、チモロール等が挙げられる。
【００２７】
強心剤としては、ジキタリス、ユビデカレノン、ジゴキシン、メチルジゴキシン、デスラノシド等が挙げられる。
【００２８】
避妊薬としては、エストラジオールエナンテート、エストラジオールシピネート、レボノルゲストレル、エストラジオール等が挙げられる。
【００２９】
副腎皮質ホルモン剤としては、酢酸ヒドロコルチゾン、ヒドロコルチゾン、プレドニゾロン、トリアムシノロンアセトニド、デキサメタゾンリン酸エステル、メチルプレドニゾロン、酢酸ダイクロリゾン、酢酸メチルプレドニゾロン、フルオシノロンアセトニド、酢酸デキサメタゾン、デキサメタゾン、フルオロメトロン、リン酸ベタメタゾンナトリウム、ベタメタゾン、吉草酸ベタメタゾン、プロピオン酸ベクロメタゾン、フルドロキシコルチド、酪酸ヒドロコルチゾン、ジプロピオン酸ベタメタゾン、フルオシノニド、プロピロン酸クロベタゾール、吉草酸ジフルコルトロン、ハルシノニド、アムシノニド、吉草酸プレドニゾロン等が挙げられる。
【００３０】
局所麻酔剤としては、リドカイン、アミノ安息香酸エチル、塩酸プロカイン、ジブカイン、プロカイン等が挙げられる。
【００３１】
これらの薬効成分は、一種又は二種以上適宜配合されて用いられる。
【００３２】
本発明の貼付剤は、また、救急絆創膏、手術後の傷口保護を目的としたサージカルドレッシング、切開部の細菌汚染防止を目的としたサージカルドレープ、切開縫合部の補強固定用テープ、更にはスポーツ時に用いるテーピング等にも利用可能である。
【００３３】
本発明の貼付剤において用いられる支持体としては、例えばポリエチレン、ポリプロピレン、ポリブタジエン、エチレン酢酸ビニル共重合体、ポリ塩化ビニル、ポリエステル（例えばポリエチレンテレフタレート（ＰＥＴ）等）、ナイロン、ポリウレタン等のフィルム又はシート、あるいはこれらの多孔体、発泡体、並びに紙、布、不織布等の伸縮性又は非伸縮性の支持体より選ばれる。
【００３４】
次に、本発明の貼付剤の製造法としては、従来から実施されている方法に準じて行えばよいが、一例を挙げれば、溶解あるいは混練された基剤成分にショ糖脂肪酸エステルを添加し、均一に分散させ、更に必要に応じてこれに薬効成分等を添加して、テープあるいはシート基材（支持体）に直接展延するか、若しくは一旦剥離処理の施された紙、フィルム等に展延し、然る後、使用する基材（支持体）に圧着転写して製造することもできる。
【００３５】
上記のようにして得られた本発明の貼付剤は、後述の試験例、実施例で述べる如く、ショ糖脂肪酸エステルの配合が不可欠であり、基剤中に配合されたショ糖脂肪酸エステルがカブレの原因となる貼付時の皮膚への応力の発生、剥離時の皮膚又は／及び毛の引っ張り等の物理的作用を抑制する。従って、基剤中に配合されたショ糖脂肪酸エステルが貼付剤特有の物理的要因によるカブレの原因を排除しているものと推察される。また、付着性は良く維持されており、この様な作用効果は、従来の貼付剤に配合されている水溶性高分子、界面活性剤、脂肪酸エステル、多価アルコール等によっては得られなかったものである。
本発明による外用貼付剤は、「皮膚への付着性を充分に維持し、貼付時及び剥離時の皮膚への応力の抑制等の物理的作用を排除する」と言う、従来の外用貼付剤では考えられなかった理想的な無刺激性〜低刺激性の外用貼付剤となる。
【００３６】
以下、実施例及び試験例により本発明の作用及び効果について更に詳しく説明するが、本発明はこれら実施例、試験例等により何ら限定されるものではない。
【実施例１】
【００３７】
ポリイソプレンＩＲ−２２００（日本ゼオン製）２２重量％、ポリイソブチレンＬ−１００（エクソンモービル製）１２重量％、スチレン−イソプレン−スチレンブロック共重合体クインタック３７１０（シェル化学製）８重量％、アルコン−Ｐ１００（荒川化学製）１６重量％、流動パラフィン１６重量％よりなる基剤成分に酸化亜鉛６重量％、含水シリカ４重量％、ショ糖脂肪酸エステル［リョートーシュガーエステルＳ−３７０Ｆ（三菱化学フーズ製）］１．０重量％を添加混合し、次いでサリチル酸メチル６重量％、ｌ−メントール６重量％、ｄｌ−カンフル１重量％、酢酸トコフェロール２．０重量％を配合して、スフモスリン基布に厚さ２００μｍになるように展延し、シリコーン処理の施された離型紙で覆って所望の形に切断し、本発明の貼付剤とした。
【実施例２】
【００３８】
ポリイソプレンＩＲ−２２００（日本ゼオン製）２０重量％、ポリイソブチレンＬ−１００（エクソンモービル製）１２重量％、スチレン−イソプレン−スチレンブロック共重合体クインタック３７１０（シェル化学製）８重量％、アルコン−Ｐ１００（荒川化学製）１６重量％、流動パラフィン１６重量％よりなる基剤成分に酸化亜鉛６重量％、含水シリカ４重量％、ショ糖脂肪酸エステル［リョートーシュガーエステルＳ−３７０Ｆ（三菱化学フーズ製）］３．０重量％を添加混合し、次いでサリチル酸メチル６重量％、ｌ−メントール６重量％、ｄｌ−カンフル１重量％、酢酸トコフェロール２．０重量％を配合して、スフモスリン基布に厚さ２００μｍになるように展延し、シリコーン処理の施された離型紙で覆って所望の形に切断し、本発明の貼付剤とした。
【実施例３】
【００３９】
ポリイソプレンＩＲ−２２００（日本ゼオン製）７重量％、ポリイソブチレンＬ−１００（エクソンモービル製）１３重量％、スチレン−イソプレン−スチレンブロック共重合体クインタック３７１０（シェル化学製）１１重量％、アルコン−Ｐ１００（荒川化学製）１９重量％、ポリイソブチレンＬＭ−ＭＨ（エクソンモービル製）５重量％、流動パラフィン２２重量％よりなる基剤成分に酸化亜鉛４重量％、含水シリカ３重量％、ショ糖脂肪酸エステル［サーフホープＪ１８０３Ｆ（三菱化学フーズ製）］１．０重量％を添加混合し、次いでサリチル酸メチル６重量％、ｌ−メントール６重量％、ｄｌ−カンフル１重量％、酢酸トコフェロール２．０重量％を配合して、ＰＥＴフィルムに厚さ２００μｍになるように展延し、シリコーン処理の施された離型紙で覆って所望の形に切断し、本発明の貼付剤とした。
【実施例４】
【００４０】
ポリイソプレンＩＲ−２２００（日本ゼオン製）７重量％、ポリイソブチレンＬ−１００（エクソンモービル製）１３重量％、スチレン−イソプレン−スチレンブロック共重合体クインタック３７１０（シェル化学製）１１重量％、アルコン−Ｐ１００（荒川化学製）１８重量％、ポリイソブチレンＬＭ−ＭＨ（エクソンモービル製）５重量％、流動パラフィン２１重量％よりなる基剤成分に酸化亜鉛４重量％、含水シリカ３重量％、ショ糖脂肪酸エステル［サーフホープＪ１８０３Ｆ（三菱化学フーズ製）］３．０重量％を添加混合し、次いでサリチル酸メチル６重量％、ｌ−メントール６重量％、ｄｌ−カンフル１重量％、酢酸トコフェロール２．０重量％を配合して、ＰＥＴフィルムに厚さ２００μｍになるように展延し、シリコーン処理の施された離型紙で覆って所望の形に切断し、本発明の貼付剤とした。
【実施例５】
【００４１】
ポリイソプレンＩＲ−２２００（日本ゼオン製）７重量％、ポリイソブチレンＬ−１００（エクソンモービル製）１３重量％、スチレン−イソプレン−スチレンブロック共重合体クインタック３７１０（シェル化学製）１１重量％、アルコン−Ｐ１００（荒川化学製）１９重量％、ポリイソブチレンＬＭ−ＭＨ（エクソンモービル製）５重量％、流動パラフィン２２重量％よりなる基剤成分に酸化亜鉛４重量％、含水シリカ３重量％、ショ糖脂肪酸エステル［サーフホープＪ１８０１（三菱化学フーズ製）］１．０重量％を添加混合し、次いでサリチル酸メチル６重量％、ｌ−メントール６重量％、ｄｌ−カンフル１重量％、酢酸トコフェロール２．０重量％を配合して、ＰＥＴフィルムに厚さ２００μｍになるように展延し、シリコーン処理の施された離型紙で覆って所望の形に切断し、本発明の貼付剤とした。
【実施例６】
【００４２】
ポリイソプレンＩＲ−２２００（日本ゼオン製）７重量％、ポリイソブチレンＬ−１００（エクソンモービル製）１３重量％、スチレン−イソプレン−スチレンブロック共重合体クインタック３７１０（シェル化学製）１１重量％、アルコン−Ｐ１００（荒川化学製）１９重量％、ポリイソブチレンＬＭ−ＭＨ（エクソンモービル製）５重量％、流動パラフィン２２重量％よりなる基剤成分に酸化亜鉛４重量％、含水シリカ３重量％、ショ糖脂肪酸エステル［サーフホープＪ１８１１（三菱化学フーズ製）］１．０重量％を添加混合し、次いでサリチル酸メチル６重量％、ｌ−メントール５重量％、ｄｌ−カンフル１重量％、酢酸トコフェロール２．０重量％を配合して、ＰＥＴフィルムに厚さ２００μｍになるように展延し、シリコーン処理の施された離型紙で覆って所望の形に切断し、本発明の貼付剤とした。
【実施例７】
【００４３】
ポリイソプレンＩＲ−２２００（日本ゼオン製）６重量％、ポリイソブチレンＬ−１００（エクソンモービル製）１３重量％、スチレン−イソプレン−スチレンブロック共重合体クインタック３７１０（シェル化学製）１０重量％、アルコン−Ｐ１００（荒川化学製）１８重量％、ポリイソブチレンＬＭ−ＭＨ（エクソンモービル製）７重量％、流動パラフィン２１重量％よりなる基剤成分に酸化亜鉛４重量％、含水シリカ３重量％、ショ糖脂肪酸エステル［サーフホープＪ１８０３Ｆ（三菱化学フーズ製）］３．０重量％を添加混合し、次いでサリチル酸メチル６重量％、ｌ−メントール６重量％、ｄｌ−カンフル１重量％、酢酸トコフェロール２．０重量％を配合して、ＰＥＴフィルムに厚さ２００μｍになるように展延し、シリコーン処理の施された離型紙で覆って所望の形に切断し、本発明の貼付剤とした。
【実施例８】
【００４４】
ポリイソプレンＩＲ−２２００（日本ゼオン製）７重量％、ポリイソブチレンＬ−１００（エクソンモービル製）１３重量％、スチレン−イソプレン−スチレンブロック共重合体クインタック３７１０（シェル化学製）１１重量％、アルコン−Ｐ１００（荒川化学製）１９重量％、ポリブテン４０−ＳＨ（日本油脂製）５重量％、流動パラフィン２２重量％よりなる基剤成分に酸化亜鉛４重量％、含水シリカ３重量％、ショ糖脂肪酸エステル［サーフホープＪ１８０１（三菱化学フーズ製）］１．０重量％を添加混合し、次いでサリチル酸メチル６重量％、ｌ−メントール６重量％、ｄｌ−カンフル１重量％、酢酸トコフェロール２．０重量％を配合して、ＰＥＴフィルムに厚さ２００μｍになるように展延し、シリコーン処理の施された離型紙で覆って所望の形に切断し、本発明の貼付剤とした。
【実施例９】
【００４５】
ポリイソプレンＩＲ−２２００（日本ゼオン製）７重量％、ポリイソブチレンＬ−１００（エクソンモービル製）１３重量％、スチレン−イソプレン−スチレンブロック共重合体クインタック３７１０（シェル化学製）１１重量％、ＹＳレジンＰＸ−１１５０Ｎ（ヤスハラケミカル製）１９重量％、ポリブテン４０−ＳＨ（日本油脂製）５重量％、流動パラフィン２２重量％よりなる基剤成分に酸化亜鉛４重量％、含水シリカ３重量％、ショ糖脂肪酸エステル［サーフホープＪ１８０１（三菱化学フーズ製）］１．０重量％を添加混合し、次いでサリチル酸メチル６重量％、ｌ−メントール６重量％、ｄｌ−カンフル１重量％、酢酸トコフェロール２．０重量％を配合して、ＰＥＴフィルムに厚さ２００μｍになるように展延し、シリコーン処理の施された離型紙で覆って所望の形に切断し、本発明の貼付剤とした。
【実施例１０】
【００４６】
ポリイソプレンＩＲ−２２００（日本ゼオン製）７重量％、ポリイソブチレンＬ−１００（エクソンモービル製）１３重量％、スチレン−イソプレン−スチレンブロック共重合体クインタック３７１０（シェル化学製）１１重量％、クイントンＢ−１７０（日本ゼオン製）１９重量％、ポリブテン４０−ＳＨ（日本油脂製）５重量％、流動パラフィン２２重量％よりなる基剤成分に酸化亜鉛４重量％、含水シリカ３重量％、ショ糖脂肪酸エステル［サーフホープＪ１８０１（三菱化学フーズ製）］１．０重量％を添加混合し、次いでサリチル酸メチル６重量％、ｌ−メントール６重量％、ｄｌ−カンフル１重量％、酢酸トコフェロール２．０重量％を配合して、ＰＥＴフィルムに厚さ２００μｍになるように展延し、シリコーン処理の施された離型紙で覆って所望の形に切断し、本発明の貼付剤とした。
【実施例１１】
【００４７】
ポリイソプレンＩＲ−２２００（日本ゼオン製）７重量％、ポリイソブチレンＬ−１００（エクソンモービル製）１４重量％、スチレン−イソプレン−スチレンブロック共重合体クインタック３７１０（シェル化学製）１１重量％、アルコン−Ｐ１００（荒川化学製）２０重量％、ポリブテン４０−ＳＨ（日本油脂製）２重量％、流動パラフィン２３重量％よりなる基剤成分に酸化亜鉛４重量％、含水シリカ３重量％、ショ糖脂肪酸エステル［サーフホープＪ１８０１（三菱化学フーズ製）］１．０重量％を添加混合し、次いでサリチル酸メチル６重量％、ｌ−メントール６重量％、ｄｌ−カンフル１重量％、酢酸トコフェロール２．０重量％を配合して、ＰＥＴフィルムに厚さ２００μｍになるように展延し、シリコーン処理の施された離型紙で覆って所望の形に切断し、本発明の貼付剤とした。
【実施例１２】
【００４８】
ポリイソプレンＩＲ−２２００（日本ゼオン製）７重量％、ポリイソブチレンＬ−１００（エクソンモービル製）１４重量％、スチレン−イソプレン−スチレンブロック共重合体クインタック３７１０（シェル化学製）１１重量％、ＹＳレジンＰＸ−１１５０Ｎ（ヤスハラケミカル製）２０重量％、ポリブテン４０−ＳＨ（日本油脂製）２重量％、流動パラフィン２２重量％よりなる基剤成分に酸化亜鉛４重量％、含水シリカ３重量％、ショ糖脂肪酸エステル［サーフホープＪ１８０１（三菱化学フーズ製）］１．０重量％を添加混合し、次いでサリチル酸メチル６重量％、ｌ−メントール６重量％、ｄｌ−カンフル１重量％、酢酸トコフェロール２．０重量％を配合して、ＰＥＴフィルムに厚さ２００μｍになるように展延し、シリコーン処理の施された離型紙で覆って所望の形に切断し、本発明の貼付剤とした。
【００４９】
比較例１
実施例１からショ糖脂肪酸エステルを除いた貼付剤を調製し、比較例１の貼付剤とした。
【００５０】
比較例２
実施例４からショ糖脂肪酸エステルを除いた貼付剤を調製し、比較例２の貼付剤とした。
【００５１】
比較例３
実施例７の貼付剤からショ糖脂肪酸エステルを除いた貼付剤を調製し、比較例３の貼付剤とした。
【００５２】
比較例４
実施例８からショ糖脂肪酸エステルを除いた貼付剤を調製し、比較例４の貼付剤とした。
【００５３】
比較例５
実施例１１からショ糖脂肪酸エステルを除いた貼付剤を調製し、比較例５の貼付剤とした。
【００５４】
試験例１．付着性試験
本発明に係る各実施例の貼付剤及び各比較例の貼付剤について、付着性の物理的指標と考えられる、プローブタック値及び１８０°剥離強度を測定したが、測定値に有意差はなく、プローブタック値及び１８０°剥離強度に関して、ショ糖脂肪酸エステルを添加することによる測定値の低下は認められなかった。
【００５５】
試験例２．官能試験
被験者３０名の前腕外側に本発明に係る実施例４、５、８、９及び１０の貼付剤及び比較例２、４及び５の貼付剤をそれぞれ６時間貼付し、アンケートによる官能調査を行なった。
アンケートは剥離後の発赤・カブレの申告、及び付着の程度を下記の如きランク付けをした数値にて回答を得た。結果を表１に示す。なお、表１中の付着性指数はランクの平均値である。
＜付着性指数＞
１．１／２以上剥離
２．１／３剥離
３．１／４剥離
４．端の部分剥離
５．剥離なし
【００５６】
【表１】
2005097132.tif 000002
【００５７】
アンケートの結果、比較例２、４及び５の貼付剤ではカブレ・発赤の出現が認められたが、本発明に係る各実施例の貼付剤においては、カブレ・発赤の出現は皆無であった。
また、表１に示すように付着性指数の低下は認められなかった。更に、付着性指数の平均値が全て４以上であることから、付着性に関しては、何れも「端の部分剥離〜剥離なし」というように、非常に良い付着性を示した。
【００５８】
試験例３．ウサギ累積皮膚刺激評価
除毛したウサギ背部に本発明に係る実施例１、２、８、１０及び１１の貼付剤及び比較例１、４及び５の貼付剤をそれぞれ１時間毎に８回貼付、剥離を繰り返した後、２時間後、２４時間後及び４８時間後に、表２の皮膚刺激性評価判定基準に従って目視判定を行い、各時間における皮膚刺激スコアを算出し、累積％皮膚刺激として各時間における刺激スコアを最大皮膚刺激スコアに対する百分率に変換し、合計した数値（トータル値）を算出して総合的な皮膚刺激の指標とした。結果を表３及び図１に示す。
なお、累積皮膚％刺激（２、２４、４８時間並びにトータル値）の計算方法は以下の通りである。
２時間値：検体剥離後２時間における刺激性を紅斑（０〜３点）、浮腫（０〜２点）、痂皮（０〜２点）の評価基準で目視で判定し、それぞれを評点する。それらの合計が皮膚刺激スコアとなる。次に、この皮膚刺激スコアを最大皮膚刺激スコア（３＋２＋２＝７点）で除してこれを１００倍する。即ち、最大刺激スコアに対する２時間後の皮膚刺激スコアの割合（％）を２時間値として算出する。
２４時間値、４８時間値も同様の方法で算出する。
トータル値は、２時間、２４時間、４８時間値の総和によって算出される。
【００５９】
【表２】
2005097132.tif 000003
【００６０】
【表３】
2005097132.tif 000004
【００６１】
表３及び図１から明らかなように、ショ糖脂肪酸エステルを添加した本発明に係る各実施例の貼付剤の場合はショ糖脂肪酸エステルを添加しない各比較例の貼付剤の場合に比し、大きく皮膚の累積刺激が低下した。
【産業上の利用可能性】
【００６２】
上記試験例の結果からも明らかなように、本発明の貼付剤は、良好な付着性を維持したままカブレを低減したすぐれた外用貼付剤であり、各種医療用の貼付剤として利用範囲は極めて広い。
【図面の簡単な説明】
【００６３】
【図１】試験例３で得られたウサギ累積皮膚刺激評価の結果を示す。
【図１】
2005097132.tif 000005